(57)【特許請求の範囲】
【請求項１】
開口部を有する充填空間に充填されたダンピング材であって、
このダンピング材は、紫外線反応基を具えたオイル状のシリコーン樹脂原料に防振効果を向上させ、且つこのオイル状のシリコーン樹脂原料よりも比重が軽い充填材を分散添加した状態で前記充填空間に充填され、一定期間放置されるものであり、
この放置によって比重の軽い充填材をシリコーン樹脂原料上部の表面層に浮上させた後、この状態で開口部に位置する表面層のシリコーン樹脂原料に向けて紫外線を照射するものであり、
この際、シリコーン樹脂原料の上部側に浮上した充填材が、紫外線の内部層への透過を遮るため、
紫外線は表面層だけに到達し、表面層だけが架橋してゲル状に硬化する一方、内部層は紫外線の照射未到達で架橋せず、未硬化のオイル状のままでありながらも、
ゲル状に硬化した表面層によってオイル状の内部層を充填空間から流出させないようにしたことを特徴とするダンピング材。
【請求項２】
開口部を有する充填空間に充填されたダンピング材であって、
このダンピング材は、紫外線反応基を具えたオイル状のシリコーン樹脂原料に防振効果を向上させる充填材を分散添加して成るものであり、
且つ前記充填材と前記シリコーン樹脂原料とのいずれか一方または双方が、黒色系に着色されており、前記充填材が分散添加されたシリコーン樹脂原料を、充填空間に充填した状態で、開口部に位置する表面層のシリコーン樹脂原料に向けて紫外線を照射するものであり、
この際、表面層側に位置する前記黒色系の着色により紫外線が吸収され、シリコーン樹脂原料の内部層にまで到達しないため、
紫外線は表面層だけに到達し、表面層だけが架橋してゲル状に硬化する一方、内部層は紫外線の照射未到達で架橋せず、未硬化のオイル状のままでありながらも、
ゲル状に硬化した表面層によってオイル状の内部層を充填空間から流出させないようにしたことを特徴とするダンピング材。
【発明の詳細な説明】
【０００１】
【発明の属する技術分野】
本発明は微振動の減衰や軽荷重物の支持に好適なダンピング材に関するものである。
【０００２】
【発明の背景】
ＣＤ、ＭＤ、ＤＶＤ等のオプティカルデバイスを読み取るための光ピックアップレンズは、わずかな微振動も即座に抑えることができるように、例えばバネ部材で支持し、更にこのバネ部材をシリコーンゲル等の吸振部材で支持することがなされている。シリコーンゲルを、このように微振動の抑制や軽荷重物の支持に用いた場合、優れた振動減衰が行えるものである。
【０００３】
しかし、更に振動減衰の向上を考えると、シリコーンをゲル状ではなく、オイル状の状態で用いることが考えられる。しかしながらオイル状の状態では、架橋されていないため、流出してしまい、そのままではダンピング材として用いることができない。
【０００４】
【開発を試みた技術的課題】
本発明はこのような背景からなされたものであって、ダンピング材がオイル状の状態で用いられ、わずかな微振動の抑制や極めて軽い荷重物の支持にも使用でき、しかもこのオイル状のダンピング材が保形性を有しており、流出することのない新規なダンピング材の開発を試みたものである。
【０００５】
【課題を解決するための手段】
すなわち請求項１記載のダンピング材は、
開口部を有する充填空間に充填されたダンピング材であって、
このダンピング材は、紫外線反応基を具えたオイル状のシリコーン樹脂原料に防振効果を向上させ、且つこのオイル状のシリコーン樹脂原料よりも比重が軽い充填材を分散添加した状態で前記充填空間に充填され、一定期間放置されるものであり、
この放置によって比重の軽い充填材をシリコーン樹脂原料上部の表面層に浮上させた後、この状態で開口部に位置する表面層のシリコーン樹脂原料に向けて紫外線を照射するものであり、
この際、シリコーン樹脂原料の上部側に浮上した充填材が、紫外線の内部層への透過を遮るため、
紫外線は表面層だけに到達し、表面層だけが架橋してゲル状に硬化する一方、内部層は紫外線の照射未到達で架橋せず、未硬化のオイル状のままでありながらも、
ゲル状に硬化した表面層によってオイル状の内部層を充填空間から流出させないようにしたことを特徴として成るものである。
この発明によれば、ダンピング材は全体として保形性を有しながらも粘性抵抗及び充填材とシリコーン樹脂材との摩擦力が強くなり、ダンピング材の内部減衰が高くなる。このため微振動の抑制や軽荷重物の支持に最適である。
また、内部層のオイル状の物質がシリコーン樹脂原料の未硬化の状態のものであるため、軽微な振動に対して防振効果に優れる。またダンピング材を形成するベースとなるものが、シリコーン樹脂原料一種類のため、ダンピング材の製造工程が複雑とはならない。
更にまた、比重の軽い充填材を例えば紫外線透過率の低いものとしておけば、この比重の軽い充填材が表面層に集まった際にこの充填材が紫外線を遮り、内部層のシリコーン樹脂原料が硬化しにくくなる。
【０００６】
また請求項２記載のダンピング材は、
開口部を有する充填空間に充填されたダンピング材であって、
このダンピング材は、紫外線反応基を具えたオイル状のシリコーン樹脂原料に防振効果を向上させる充填材を分散添加して成るものであり、
且つ前記充填材と前記シリコーン樹脂原料とのいずれか一方または双方が、黒色系に着色されており、前記充填材が分散添加されたシリコーン樹脂原料を、充填空間に充填した状態で、開口部に位置する表面層のシリコーン樹脂原料に向けて紫外線を照射するものであり、
この際、表面層側に位置する前記黒色系の着色により紫外線が吸収され、シリコーン樹脂原料の内部層にまで到達しないため、
紫外線は表面層だけに到達し、表面層だけが架橋してゲル状に硬化する一方、内部層は紫外線の照射未到達で架橋せず、未硬化のオイル状のままでありながらも、
ゲル状に硬化した表面層によってオイル状の内部層を充填空間から流出させないようにしたことを特徴として成るものである。
この発明によれば、ダンピング材は全体として保形性を有しながらも粘性抵抗及び充填材とシリコーン樹脂材との摩擦力が強くなり、ダンピング材の内部減衰が高くなる。このため微振動の抑制や軽荷重物の支持に最適である。
また、内部層のオイル状の物質がシリコーン樹脂原料の未硬化の状態のものであるため、軽微な振動に対して防振効果に優れる。またダンピング材を形成するベースとなるものが、シリコーン樹脂原料一種類のため、ダンピング材の製造工程が複雑とはならない。
更にまた、充填材とシリコーン樹脂原料とのいずれか一方または双方が黒色系に着色されているため、紫外線の照射時において、紫外線が表面の黒色系の充填材またはシリコーン樹脂原料により吸収され、内部にまで到達しないようになり、表面のみがゲル状に硬化する傾向が更に強くなる。従って製造時間の短縮や内部の粘性状態などの製品の均一化が図れる。
【０００７】
【発明の実施の形態】
〔実施の形態１〕
以下本発明を図示の実施の形態に基づき説明する。
図１は、本発明のダンピング材１の第一の実施の形態を示す縦断面図であり、主に特許請求の範囲の請求項１に対応する実施の形態である。
このものは、ダンピング材１が形成される充填空間７の開口部７ａに面する表面層Ｓがゲル状に硬化された紫外線硬化型シリコーンゲル２であり、内部層Ｉが架橋していない未硬化のオイル状であるシリコーン樹脂材３で構成される。そしてこの表面の紫外線硬化型シリコーンゲル２及び内部のオイル状のシリコーン樹脂材３には、防振効果を向上させる充填材５Ａが分散状態に添加されている。なお本明細書で「オイル状」とは、水と比較して粘性の多少ともある液状の状態を指す。
【０００８】
以上のようなダンピング材１によれば、外部からダンピング材１に対して微振動が加わると、内部層Ｉのオイル状のシリコーン樹脂材３の粘性抵抗及び充填材５Ａとシリコーン樹脂材３との摩擦によって制振するものであり、内部減衰が高く、軽荷重物や微振動に対する防振効果に優れる。
【０００９】
以下にこのダンピング材１の製造方法について説明すると、紫外線反応性基を具えた液状のシリコーン樹脂原料に対し、紫外線の透過率が低い充填材５Ａを充填する。そしてこのものを開口部７ａを有する適宜の充填空間７に充填し、開口部７ａから紫外線を照射する。そして紫外線が照射された表面側だけが硬化した状態で紫外線の照射を止め、前述したようなダンピング材１を得る。
【００１０】
ここで前記のシリコーン樹脂原料について更に詳細に説明する。
本発明の紫外線硬化型シリコーンダンピング材を製造するのに用いられるシリコーン樹脂原料は、例えば次式［１］で示されるアクリル基またはメタアクリロイル基を分子中に少なくとも１以上有するオルガノポリシロキサン、〔ただし次式［１］においてＲ1 は水素またはアルキル基、Ｒn は（ＣＨ2 ）n 、１≦ｎ≦２０〕
【００１１】
【化１】
0004913965.tif 000002
【００１２】
または、次式［２］で示される不飽和二重結合を含有するオルガノポリシロキサン、〔ただし次式［２］においてＲ1 は水素またはアルキル基、Ｒn は
（ＣＨ2 ）n 、１≦ｎ≦１０〕
【００１３】
【化２】
0004913965.tif 000003
【００１４】
と次式［３］で示されるメルカプトアルキル基を分子中に少なくとも２以上含有するオルガノポリシロキサンとを含有するものである。〔ただし次式［３］においてＲn は（ＣＨ2 ）n 、１≦ｎ≦１０〕
【００１５】
【化３】
0004913965.tif 000004
【００１６】
なお上記成分に、適宜光重合開始剤、酸化防止剤、難燃剤、顔料等の改質材を、紫外線硬化型シリコーンダンピング材の特性を損なわない範囲内で樹脂原料に配合することもできる。
【００１７】
また充填材５Ａについて更に詳細に説明すると、充填材５Ａは紫外線を遮って内部に紫外線が到達しにくいように作用するものが適用できるものであり、このような充填材５Ａとしては、例えば「ＭＳＰ１５０（日興リカ株式会社製）」を用いることができる。
【００１８】
〔実施の形態２〕
次に本発明の第二の実施の形態を説明する。
図２は、ダンピング材１の第二の実施の形態を示す縦断面図であり、主に特許請求の範囲の請求項１に対応する実施の形態である。このものは、ダンピング材１が形成される充填空間７の開口部７ａに面する表面層Ｓがゲル状に硬化された紫外線硬化型シリコーンゲル２であり、内部層Ｉが架橋していない未硬化のオイル状のシリコーン樹脂材３で構成される。そして表面層Ｓの紫外線硬化型シリコーンゲル２中には、比較的比重の軽い防振効果向上のための充填材５Ｂが添加されている。一方内部のオイル状のシリコーン樹脂材３中には、シリコーン樹脂材３と比重がほぼ同等の防振効果向上のための充填材５Ｃが分散状態に添加されている。因みに前記充填材５Ｂとして例えば「フィライト（日本フィライト株式会社製）」を、また前記充填材５Ｃとして例えば「ＨＳＣ−１１０、比重１．１（東芝バロティーニ株式会社製）」を適用するものである。
【００１９】
以上のようなダンピング材１によれば、内部のオイル状のシリコーン樹脂材３の粘性抵抗及び充填材５Ｃとシリコーン樹脂材３との摩擦によって内部減衰が高く、軽荷重物や微振動に対する防振効果に優れる。
【００２０】
以下にこのダンピング材１の製造方法について説明すると、シリコーン樹脂原料に対し、シリコーン樹脂原料よりも比重の軽い充填材５Ｂと、シリコーン樹脂原料とほぼ同等の比重であり紫外線透過率が適宜の充填材５Ｃを充填し、攪拌してシリコーン樹脂原料中に均等に散在させる。次にこのものを一定期間放置する。一定期間放置すると、シリコーン樹脂原料とほぼ同等の比重の充填材５Ｃは、シリコーン樹脂原料中に均等に散在した状態のままであるが、シリコーン樹脂原料よりも比重の軽い充填材５Ｂは、シリコーン樹脂原料の上部側に浮上する。このような状態で、上面側から紫外線の照射を行うと、表面側のみ紫外線が充分照射されてゲル状に硬化するが、内部側は、表面側に位置した比重の軽い充填材５Ｂが紫外線を遮るため、紫外線が到達せず、なかなか硬化されない。そして表面側がゲル状に硬化した時点で紫外線の照射を止めると、内部は、未架橋のオイル状のシリコーン樹脂材３となり、本発明のダンピング材１が製造される。
なお前記シリコーン樹脂原料の具体的成分等については、実施の形態１で詳述した通りであり、本実施の形態でも同様のシリコーン樹脂原料を用いるものである。
【００２１】
〔実施の形態３〕
次に本発明の第三の実施の形態を説明する。
図３は、ダンピング材１の第三の実施の形態を示す縦断面図であり、主に特許請求の範囲の請求項２に対応する実施の形態である。
ダンピング材１が形成される充填空間７の開口部７ａに面する表面層Ｓがゲル状に硬化された紫外線硬化型シリコーンゲル２であり、内部層Ｉが架橋していない未硬化のオイル状であるシリコーン樹脂材３で構成される。そしてこの表面の紫外線硬化型シリコーンゲル２及び内部のオイル状のシリコーン樹脂材３には、防振効果を向上させる充填材５Ｃが分散状態に添加されている。またダンピング材１は全体が顔料により黒色に着色されている。
【００２２】
以上のようなダンピング材１によれば、外部からダンピング材１に対して微振動が加わると、内部層Ｉのオイル状のシリコーン樹脂材３の粘性抵抗及び充填材５Ｃとシリコーン樹脂材３との摩擦によって制振するものであり、内部減衰が高く、軽荷重物や微振動に対する防振効果に優れる。
【００２３】
以下にこのダンピング材１の製造方法について説明する。まず紫外線反応性基を具えた液状のシリコーン樹脂原料に対し、内部減衰性を高めるための充填材５Ｃを充填する。なおこの充填材５Ｃとしては、前述した実施の形態のような紫外線透過率や比重が限定されるものではなく、種々のタイプのものから適用できるものである。そしてこの充填材５Ｃが充填されたシリコーン樹脂原料に対し、紫外線吸収率の高い黒色系の顔料６を添加する。因みにこのような顔料６として、例えば「黒色のカラーペースト、ＣＰ８４・ＢＬＫ（東レ・ダウコーニング・シリコーン株式会社製）」を用いるものである。
そして以上のような配合がなされたシリコーン樹脂原料に対し紫外線を照射すると、表面側において紫外線が黒色系の顔料６により吸収され、シリコーン樹脂原料の内部にまで紫外線が到達しない。そして表面側だけが硬化した状態で紫外線の照射を止めると、内部は、未架橋のオイル状のシリコーン樹脂材３となり、本発明のダンピング材１が製造される。なお前記シリコーン樹脂原料に対する顔料６の添加は、充填材５Ｃをシリコーン樹脂原料に充填する前に行ってもよい。更に充填材５Ｃのみを黒色系に着色されたものを用いてもよく、また更に黒色系の顔料自体が充填材の効果を有するものも本発明の請求項２に記載するところの「充填材」に含むものである。また黒色系とは、黒色の他、焦げ茶色や灰色等の紫外線吸収率の比較的高い色を広く指すものである。
【００２４】
なお上述したように本実施の形態において充填材５Ｃは種々のものが適用できるが、前記第一及び第二の実施の形態にこの黒色系に着色する発明を用いれば、更に確実に表面側のみの硬化が実現できる。
なお前記シリコーン樹脂原料の具体的成分等については、実施の形態１で詳述した通りであり、本実施の形態でも同様のシリコーン樹脂原料を用いるものである。
【００２５】
〔本発明に関連する参考形態〕
次に本発明に関連する参考形態について説明する。
図４に示すものが、本発明に関連するダンピング材１の参考形態を示す縦断面図である。
このものは、適宜の容器等の開口部７ａを有する充填空間７の下層たる内部層Ｉに対し、紫外線反応性基を具えないシリコーンオイル４に充填材５Ｄを添加したオイル状のコンパウンドが充填され、その上層たる表面層Ｓにゲル状に硬化された紫外線硬化型シリコーンゲル２が形成されて構成されている。なお前記シリコーンオイル４中の充填材５Ｄとしては、シリコーンオイル４の比重とほぼ同一のものを用いることが好ましく、具体的には例えば「ＨＳＣ−１１０、比重１．１（東芝バロティーニ株式会社製）」を用いるものである。
【００２６】
以上のようなダンピング材１によれば、内部層Ｉのシリコーンオイル４の粘性抵抗及び充填材５Ｄとシリコーンオイル４との摩擦によって内部減衰が高く、軽荷重物や微振動に対する防振効果に優れる。
【００２７】
以下にこのダンピング材１の製造方法について説明すると、紫外線反応性基を具えないシリコーンオイル４に充填材５Ｄを充填し、これを攪拌して充填材５Ｄをシリコーンオイル４中にほぼ均一に散在させてコンパウンドを作製する。一方、液状の紫外線反応性基を具えた液状のシリコーン樹脂原料に対し、内部減衰性を高めるための充填材５Ｃを充填する。なおこの充填材５Ｃとしては、前述した実施の形態１、２のような紫外線透過率や比重が限定されるものではなく、種々のタイプのものから適用できるものである。そして前記コンパウンドをダンピング材１の形成個所である充填空間７の下層に充填し、その上層に前記充填材５Ｃが充填されたシリコーン樹脂原料を充填する。そして紫外線を上層のシリコーン樹脂原料の上方から照射することにより、上層のシリコーン樹脂原料のみがゲル状に硬化し、表面層Ｓを形成する。
なお前記シリコーン樹脂原料の具体的成分等については、実施の形態１で詳述したとおりであり、本参考形態でも同様のシリコーン樹脂原料を用いるものである。
【００２８】
【発明の効果】
請求項１記載のダンピング材によれば、表面がゲル状に硬化された紫外線硬化型シリコーンゲル２であり、内部層Ｉが未硬化のオイル状物質であり、且つこの内部層Ｉには防振効果を向上させる充填材５Ａ、５Ｃ、５Ｄが添加されているため、ダンピング材１は保形性を有しながらも粘性抵抗及び充填材５Ａ、５Ｃ、５Ｄとシリコーン樹脂材３との摩擦力が強くなり、ダンピング材１の内部減衰が高くなる。このため微振動の抑制や軽荷重物の支持に最適である。
また、内部層Ｉがシリコーン樹脂原料の未架橋のオイル状のものであるため、特に防振効果に優れる。またダンピング材１を形成するベースとなるものが、シリコーン樹脂原料一種類のため、製造工程が複雑とはならない。
更にまた、充填材５Ｂは、前記紫外線反応基を具えたオイル状のシリコーン樹脂原料よりも比重が軽いため、例えばこの充填材５Ｂを紫外線透過率の低いものとしておけば、この比重の軽い充填材５Ｂが表面層Ｓに集まった際にこの充填材５Ｂが紫外線を遮り、内部層Ｉのシリコーン樹脂原料が硬化しにくくなる。
【００２９】
更にまた請求項２記載のダンピング材によれば、防振効果を向上させる充填材５Ｃと前記シリコーン樹脂原料とのいずれか一方または双方は、黒色系に着色されているため、製造時において、紫外線の照射時において、紫外線が表面の黒色系の充填材５Ｃまたはシリコーン樹脂原料により吸収され、内部にまで到達しないようになり、表面のみがゲル状に硬化する傾向が更に強くなり、製造時間の短縮や内部の粘性状態などの製品の均一化が図れる。
【図面の簡単な説明】
【図１】  本発明のダンピング材の第一の実施の形態を示す縦断面図である。
【図２】  本発明のダンピング材の第二の実施の形態を示す縦断面図である。
【図３】  本発明のダンピング材の第三の実施の形態を示す縦断面図である。
【図４】  本発明に関連するダンピング材の参考形態を示す縦断面図である。
【符号の説明】
１      ダンピング材
２      紫外線硬化型シリコーンゲル（表面層）
３      シリコーン樹脂材（内部層）
４      シリコーンオイル（内部層）
５Ａ    充填材
５Ｂ  （シリコーン樹脂原料よりも比重が軽い）充填材
５Ｃ  （シリコーン樹脂原料と比重がほぼ同等の）充填材
５Ｄ  （シリコーンオイルと比重がほぼ同等の）充填材
６      顔料
７      充填空間
７ａ    開口部
Ｓ      表面層
Ｉ      内部層
【図１】
0004913965.tif 000005
【図２】
0004913965.tif 000006
【図３】
0004913965.tif 000007
【図４】
0004913965.tif 000008